"下記のA、B、C、及びD:Aケイ素原子に結合したアルケニル基を1分子中に平均1個以上有するオルガノポリシロキサン:100質量部、BB-1ケイ素原子に結合した水素原子を1分子中に少なくとも3個有し、且つ前記水素原子の内の少なくとも1個が式:R1HSiO2/2式中、R1は脂肪族不飽和結合を有しない非置換または置換の1価炭化水素基であるで表されるシロキサン単位としてその分子中に存在するオルガノハイドロジェンポリシロキサン、およびB-2分子鎖両末端の各々にのみケイ素原子に結合した水素原子をそれぞれ1個有し、分子中に脂肪族不飽和結合を有しない直鎖状のオルガノハイドロジェンポリシロキサン、[但し、前記B-1成分および前記B-2成分の配合量は、前記B-1成分および前記B-2成分中に含まれるケイ素原子に結合した水素原子と前記A成分中に含まれるアルケニル基とのモル比が0.8:1.0~2.5:1.0となり、かつ前記B-2成分中に含まれるケイ素原子に結合した水素原子の合計個数が、前記B-1成分および前記B-2成分中に含まれるケイ素原子に結合した水素原子の合計個数の70~100となる量である。但し、前記数値が100となる場合は、B成分はB-2のみからなる。]Cヒドロシリル化反応触媒:本組成物を硬化させる量、D補強性シリカ微粉末:0.1~50質量部を含有する液状硬化性シリコーンゴム組成物。さらに、E接着性付与剤:0.05~5質量部を含有する、請求項1に記載の液状硬化性シリコーンゴム組成物。請求項1又は2に記載の液状硬化性シリコーンゴム組成物の硬化物で被覆された織物。前記被覆された織物がエアバッグ用である、請求項3記載の織物。請求項1又は2に記載の液状硬化性シリコーンゴム組成物を織物上に塗布し、さらに前記組成物を硬化させることにより、前記織物上に硬化シリコーンゴム被覆層を形成させる、請求項3記載の織物の製造方法。しかし、従来公知の織物被覆用の硬化性シリコーンゴム組成物を用いて、カーテンエアバッグの軽量化及びコストダウンのために、織物への硬化性シリコーンゴム組成物のコーティング量を減らした場合、エアバッグの膨張持続時間が短くなりすぎることがあるという問題点があった。本発明の目的は、新たな織物被覆用液状硬化性シリコーンゴム組成物を提供することであって、本発明の液状硬化性シリコーンゴム組成物は、エアバッグの軽量化及びコストダウンのために織物へのその塗布量を減らした場合でも、膨張したエアバッグの膨張時間を長く持続でき、かつ、その硬化物は耐熱性及び耐湿性に優れており、特にカーテンエアバッグ用織物を製造するための織物被覆用硬化性シリコーンゴム組成物として適したものである。本発明はさらに、この液状硬化性シリコーンゴム組成物を用いて製造された、シリコーンゴムで被覆された織物、及びその織物から製造されたエアバッグ、並びにそれらの製造方法を提供する。本発明の液状硬化性シリコーンゴム組成物は、下記のA、B、C、及びD:Aケイ素原子に結合したアルケニル基を1分子中に平均1個以上有するオルガノポリシロキサン:100質量部、BB-1ケイ素原子に結合した水素原子を1分子中に少なくとも3個有し、且つ前記水素原子の内の少なくとも1個が式:R1HSiO2/2式中、R1は脂肪族不飽和結合を有しない非置換または置換の1価炭化水素基であるで表されるシロキサン単位としてその分子中に存在するオルガノハイドロジェンポリシロキサン、およびB-2分子鎖両末端の各々にのみケイ素原子に結合した水素原子をそれぞれ1個有し、分子中に脂肪族不飽和結合を有しない直鎖状のオルガノハイドロジェンポリシロキサン[但し、前記B-1成分および前記B-2成分の配合量は、前記B-1成分および前記B-2成分中に含まれるケイ素原子に結合した水素原子と前記A成分中に含まれるアルケニル基とのモル比が0.8:1.0~2.5:1.0となり、かつ前記B-2成分中に含まれるケイ素原子に結合した水素原子の合計個数が、前記B-1成分および前記B-2成分中に含まれるケイ素原子に結合した水素原子の合計個数の70~100となる量である。但し、前記数値が100となる場合は、B成分はB-2のみからなる。]Cヒドロシリル化反応触媒:本組成物を硬化させる量D補強性シリカ微粉末:0.1~50質量部、を含む。上記液状硬化性シリコーンゴム組成物は、さらに、E接着性付与剤:0.05~5質量部を含有することが好ましい。さらに、本発明の織物は、上記液状硬化性シリコーンゴム組成物の硬化物でコーティングされていることを特徴とするものである。本発明の液状硬化性シリコーンゴム組成物の硬化物でコーティングされた織物は、エアバッグ、特にカーテンエアバッグを製造するための織物として好ましい。本発明はさらに上記織物の製造方法を提供し、その製造方法は、上記液状硬化性シリコーンゴム組成物を織物上に塗布し、次いで、液状硬化性シリコーンゴム組成物を硬化させることにより、織物上に硬化したシリコーンゴムコーティング層を形成させることを特徴とするものである。本発明者らは、上記A~D及び任意選択によりさらにE成分を含む液状硬化性シリコーンゴム組成物中のB成分を、B-2成分中に含まれるケイ素原子に結合した水素原子の合計個数が、前記B-1成分および前記B-2成分中に含まれるケイ素原子に結合した水素原子の合計個数の70~100となるようにB-1及びB-2を、又はB-2成分のみを用いた場合、織物への液状硬化性シリコーンゴム組成物の塗布量を少なくしても、その結果得られるシリコーンゴム被覆織物から作られるエアバッグを膨張させた時のその膨張時間の持続性が優れていることを予期せぬことに発見し、本発明を完成させた。上述のとおり、本発明の液状硬化性シリコーンゴム組成物は、上記A、B、C、及びD成分を必須成分として含み、さらに任意選択によりE成分を含んでいてもよい。また、A~E成分以外の成分を本発明の液状硬化性シリコーンゴム組成物にさらに添加することもできる。以下にA~E成分、並びにその他の追加の成分について説明する。なお、本明細書中、1種類のポリオルガノシロキサンが有する1分子中のアルケニル基の数、又は1分子中のケイ素に結合した水素原子の数は、各分子ごとにその数が異なる分子の混合物については、これらの数はそのポリオルガノシロキサン全体の平均値をいう。ポリオルガノシロキサンのケイ素原子に結合した水素原子の量は、臭素滴定法によって決定することができる。また、アルケニル基を有するオルガノポリシロキサンのアルケニル量質量は、ヨウ素滴定により測定して得られたそのオルガノポリシロキサンの不飽和基量1gのオルガノポリシロキサンに含まれる不飽和基のモル当量にアルケニル基の式量を掛け算して得られる質量が、そのアルケニル基含有ポリオルガノシロキサンの質量に占める割合を示す値である。この場合、アルケニル基は、珪素原子に結合した不飽和基含有有機基をいい、例えば、ケイ素原子に結合したビニル基である場合はアルケニル基の式量はC2H3に対応する27.02であり、ケイ素原子に結合したアルケニル基がアリル基である場合はアルケニル基の式量はC3H5に対応する41.05である。また、特に指定がない限り、本明細書中の粘度は25°CにおいてV型もしくはBH型回転粘度計で測定した値、動粘度の値は、25°Cにおいてウベローデ粘度計で測定した値をいう。BET表面積はJISK6430に準拠して測定した値である。A成分A成分として用いる、ケイ素原子に結合したアルケニル基を1分子中に平均1個以上有するオルガノポリシロキサンは、-Si-O-結合の連鎖からなる主鎖を有し且つケイ素原子に結合したアルケニル及びその他の有機基を有する化合物である。A成分のアルケニル基の例としては、ビニル基、アリル基、ブテニル基、ペンテニル基、ヘキセニル基、及びヘプテニル基が挙げられ、ビニル基であることが好ましい。また、A成分中のアルケニル基以外のケイ素原子に結合する有機基としては、アルキル基、例えば、メチル基、エチル基、プロピル基、ブチル基、ペンチル基、及びヘキシル基;アリール基、例えば、フェニル基、トリル基、及びキシリル基;並びに、ハロゲン化アルキル基、例えば、3-クロロプロピル基及び333-トリフルオロプロピル基、が例示され、好ましくは、メチル基及びフェニル基からなる群から選択される。また、A成分のオルガノポリシロキサンは、分子鎖末端又は側鎖に、水酸基、及びアルコキシ基、例えば、メトキシ基及びエトキシ基からなる群から選択される基を、本発明の目的を達成可能な限りにおいて少量有していてもよい。A成分は、以下のA-1成分、又はA-1成分及びA-2成分からなることがさらに好ましい。なお、A成分のアルケニル基及びその他の有機基に関する説明は、そのままA-1成分及びA-2成分に当てはまる。A-1成分:1分子中に少なくとも2個のアルケニル基を有し、アルケニル基の含有量が2質量未満、好ましくは0.02~1.9質量、特に好ましくは0.02~0.5質量の範囲であるオルガノポリシロキサン。A-2成分:1分子中に少なくとも2個のアルケニル基を有し、アルケニル基の含有量が5質量以上、好ましくは8~50質量の範囲であり、特に好ましくは8~40質量の範囲であるオルガノポリシロキサン。A-1成分A-1成分は、1種のオルガノポリシロキサンであっても、2種以上のオルガノポリシロキサン混合物であってもよい。A-1成分のオルガノポリシロキサン、又はA-1成分として2種以上のオルガノポリシロキサンを用いる場合はその混合物全体として、その中に含まれるアルケニル基が、平均で2質量未満、好ましくは0.02~1.9質量、特に好ましくは0.02~0.5質量の範囲であることが好ましい。アルケニル基の量が2質量未満であるA-1成分を用いることによって、液状硬化性シリコーンゴム組成物の硬化物について良好な機械物性が得られるからである。A-1成分のオルガノポリシロキサンの分子構造は直鎖状であることが好ましいが、本発明の目的が達成できる範囲で分岐状構造を有していてもよい。A-1成分は、25°Cにおいて、100~1,000,000mPasの範囲の粘度を有するものが好ましく、300~100,000mPasの範囲の粘度を有するものが特に好ましいが、これらの粘度を有するものには限定されない。成分として用いるオルガノポリシロキサンの例としては、分子鎖両末端ジメチルビニルシロキシ基封鎖ジメチルポリシロキサン、分子鎖両末端ジメチルビニルシロキシ基封鎖ジメチルシロキサンメチルビニルシロキサン共重合体、分子鎖両末端トリメチルシロキシ基封鎖ジメチルシロキサンメチルビニルシロキサン共重合体;式:CH32ViSiO12で示されるシロキサン単位、式:3SiO12で示されるシロキサン単位、及び式:SiO42で示されるシロキサン単位からなるオルガノポリシロキサン式中Viはビニル基を表す;前述したオルガノポリシロキサンのケイ素に結合したメチル基の一部または全部が、メチル基以外のアルキル基例えば、エチル基及びプロピル基、アリール基例えばフェニル基及びトリル基、及びハロゲン化アルキル基例えば、333-トリフルオロプロピルからなる群から選択される基によって置換されたオルガノポリシロキサン;前述したジオルガノポリシロキサンのビニル基の一部または全部がビニル基以外のアルケニル基例えば、アリル基及びプロペニル基から選択される基で置換されたオルガノポリシロキサン、並びにこれらのオルガノポリシロキサンの二種以上の混合物が挙げられる。これらの中でも、得られる液状硬化性シリコーンゴム組成物の粘度を低くでき、且つその硬化性組成物から良好な機械物性の硬化物が得られることから、分子鎖両末端ジメチルビニルシロキシ基封鎖ジメチルポリシロキサンをA-1成分として用いることが特に好ましい。A-2成分A-2成分は、1種のオルガノポリシロキサンであっても、2種以上のオルガノポリシロキサン混合物であってもよい。A-2成分のオルガノポリシロキサン、又はA-2成分として2種以上のオルガノポリシロキサンを用いる場合はその混合物全体として、それに含まれるアルケニル基が、平均で5質量以上、好ましくは8~50質量の範囲、より好ましくは8~40質量の範囲であることが好ましい。A-2成分を用いることにより、本発明の硬化性組成物から得られる硬化物の機械特性例えば破断伸びを向上させ、本発明の硬化性組成物をコーティング剤として用いて得られる被覆織物を用いて作製したエアバッグを膨張させたときの内外気圧差の低下を改善できる傾向がある。A-2成分のオルガノポリシロキサンの分子構造は直鎖状、環状、分岐状、網目状、又は樹脂状のいずれであってもよく、A-2成分は2種以上のオルガノポリシロキサンの混合物であってもよい。成分の25°Cにおける粘度は、単独のオルガノポリシロキサン又は2種以上のオルガノポリシロキサン混合物として、50mPas未満であることが好ましく、さらに好ましくは0.1~40mPasの範囲内、特に好ましくは1~40mPasの範囲内であるが、この範囲に限定されない。この範囲の粘度のA-2成分を用いることによって、本発明の硬化性組成物から得られる硬化物の機械特性、例えば破断伸びを大きくできる傾向があるからである。成分としては、例えば、分子鎖両末端ジメチルビニルシロキシ基封鎖ジメチルシロキサンオリゴマー、分子鎖両末端ジメチルヒドロキシシロキシ基封鎖メチルビニルポリシロキサン、分子鎖両末端ジメチルヒドロキシシロキシ基封鎖ジメチルシロキサンメチルビニルシロキサン共重合体、環状メチルビニルシロキサン、分子鎖両末端トリメチルシロキシ基封鎖ジメチルシロキサンメチルビニルシロキサン共重合体オリゴマー、分子鎖両末端トリメチルシロキシ基封鎖メチルビニルシロキサンオリゴマー、これらのジオルガノポリシロキサンのメチル基の一部または全部を、エチル基、プロピル基等のアルキル基;フェニル基、トリル基等のアリール基;及び、333-トリフルオロプロピル基等のハロゲン化アルキル基からなる群から選択された基で置換したジオルガノポリシロキサン、前述のジオルガノポリシロキサンのビニル基の一部または全部をアリル基、プロペニル基等のアルケニル基で置換したオルガノポリシロキサン、並びに前述のオルガノポリシロキサンの二種以上の混合物が例示される。中でも、A-2成分は、分子鎖両末端ジメチルヒドロキシシロキシ基封鎖メチルビニルポリシロキサン、分子鎖両末端ジメチルヒドロキシシロキシ基封鎖ジメチルシロキサンメチルビニルシロキサン共重合体、環状メチルビニルポリシロキサン、及び分子鎖両末端トリメチルシロキシ基封鎖メチルビニルシロキサンオリゴマーからなる群から選択されることが好ましい。特に、環状メチルビニルポリシロキサン、分子鎖両末端ジメチルヒドロキシシロキシ基封鎖ジメチルシロキサンメチルビニルシロキサン共重合体、及びこれらの混合物からなる群から選択される化合物をA-2成分として用いることが好ましい。A成分としてA-1成分とA-2成分を併用する場合は、A-1成分中のアルケニル基の合計モル数に対してA-2成分中のアルケニル基の合計モル数は、0.5~2倍となる量であり、0.6~1.8倍であることが好ましく、0.9~1.4倍であることが特に好ましい。A-1成分中のアルケニル基のモル数に対してA-2成分中のアルケニル基のモル数が上記範囲内となるように各成分を用いることによって、本発明の硬化性組成物から得られる硬化物の機械特性及び織物への接着強度、並びに本発明の被覆織物から得られるエアバッグが膨張した時のその内外気圧差の低下を改善できる傾向がある。B成分成分は、後述するC成分のヒドロシリル反応触媒の存在下、上記A成分と反応して、ヒドロシリル化反応によってA成分を架橋して硬化させるための硬化剤であり、ケイ素原子に結合した水素原子を有するオルガノハイドロジェンポリシロキサンである。B成分として用いるオルガノハイドロジェンポリシロキサンは、-Si-O-結合からなる主鎖を有し且つケイ素原子に結合した水素原子及びケイ素原子に結合した有機基を有する、直鎖状、分岐状、及び環状化合物からなる群から選択される。さらにB成分は、以下のB-1成分及びB-2成分を含有するか、あるいはB-2成分のみからなる。本発明の液状硬化性組成物の技術的特徴の一つは、B成分の硬化剤成分として、B-1成分よりもB-2成分を多く用いるか、あるいはB-2成分のみを用いていることである。B-1成分B-1成分は、ケイ素原子に結合した水素原子を1分子中に少なくとも3個有し、且つ前記水素原子の内の少なくとも1個が式:R1HSiO2/2式中、R1は脂肪族不飽和結合を有しない非置換または置換の1価炭化水素基であるで表されるシロキサン単位としてその分子中に存在するオルガノハイドロジェンポリシロキサンである。B-1成分は、直鎖状、分岐状、又は環状のいずれの分子構造を有するものであってもよい。B-1成分としては、例えば、分子鎖両末端トリメチルシロキシ基封鎖ジメチルシロキサンメチルハイドロジェンシロキサン共重合体、分子鎖末端の1つ又は両方がジメチルハイドロジェンシロキシ封鎖されたジメチルシロキサンメチルハイドロジェンシロキサン共重合体、及びこれらの共重合体のメチル基の一部または全部が、メチル基以外のアルキル基例えば、エチル基及びプロピル基、アリール基例えば、フェニル及びトリル基、及びハロゲン化アルキル基例えば333-トリフルオロプロピル基からなる群から選択される基によって置換されたオルガノハイドロジェンポリシロキサン、並びにこれらから選択される二種以上の混合物が挙げられる。B-1成分として、分子鎖両末端トリメチルシロキシ基封鎖ジメチルシロキサンメチルハイドロジェンシロキサン共重合体の1種又は2種以上の混合物を用いることが特に好ましい。B-1成分は、1~100mm2/s、特に3~50mm2/sの動粘度を有するものが好ましいが、これらに限定されない。B-2成分B-2成分は、分子鎖両末端の各々にのみケイ素原子に結合した水素原子をそれぞれ1個有し、分子中に脂肪族不飽和結合を有しない直鎖状のオルガノハイドロジェンポリシロキサンである。B-2成分としては、例えば、分子鎖両末端ジメチルハイドロジェンシロキシ封鎖ジメチルシロキサン、及び、このポリオルガノシロキサンのメチル基の一部または全部がメチル基以外のアルキル基例えば、エチル基及びプロピル基、アリール基例えば、フェニル及びトリル基、及びハロゲン化アルキル基例えば333-トリフルオロプロピル基からなる群から選択される基によって置換された末端ケイ素結合水素含有オルガノポリシロキサン、並びにこれらのオルガノポリシロキサンの二種以上の混合物が例示できる。これらのオルガノハイドロジェンポリシロキサンの動粘度は、通常、1~100mm2/sの範囲、好ましくは3~30mm2/gの範囲であるが、特にこの範囲に限定されない。A成分に対するB-1及びB-2成分の使用割合B-1成分およびB-2成分の使用量は、B-1成分およびB-2成分中に含まれるケイ素原子に結合した水素原子とA成分中に含まれるアルケニル基とのモル比が、水素原子:アルケニル基=0.8:1.0~2.5:1.0となり、かつB-2成分中に含まれるケイ素原子に結合した水素原子の合計個数が、B-1成分および前記B-2成分中に含まれるケイ素原子に結合した水素原子の合計個数の70~100となる量である。したがって、この数値が100である場合は、B成分はB-2成分のみからなる。すなわち、本発明では、B成分に含まれるケイ素原子に結合した水素原子の70以上がB-2成分に由来するように、B-2成分のみ、又はB-1成分及びB-2成分を併用することを一つの特徴とする。C成分C成分は、A成分中のアルケニル基とB成分中のケイ素原子に結合した水素原子との間のヒドロシリル化反応を促進するヒドロシリル化触媒である。ヒドロシリル化反応を促進できる限りどのような化合物をC成分として用いてもよい。C成分としては、ヒドロシリル化反応促進作用が高い点と入手が比較的容易である点から、白金化合物が好ましい。白金化合物としては、白金微粉末;塩化白金酸又は塩化白金酸のアルコール溶液;塩化白金酸のオレフィン錯体、塩化白金酸とアルケニルシロキサンとの錯体;白金のジケトン錯体;シリカ、アルミナ、またはカーボン等に担持された金属白金;白金化合物を含有する熱可塑性樹脂粉末が例示される。白金化合物以外の白金族金属系触媒を用いることもでき、その例としては、ロジウム、ルテニウム、イリジウム及びパラジウム系化合物、例えば、RhCl3、RhCl2、Ru312、IrCl2、及びPd4が例示される。なお、前記式中、Phはフェニル基を表す。本発明の硬化性組成物中でのC成分の使用量は、本発明の硬化性組成物をヒドロシリル化反応によって硬化させるために充分な量である。本発明の組成物を硬化させるために充分な量とは、本発明のそれぞれの組成物の組成に応じてその組成物を硬化させるための任意の条件下で所望の時間内に本発明の硬化性組成物を硬化させるために充分な量をいい、当業者であれば容易に所望するC成分の量を決定することができる。C成分の配合量は、通常、A成分100万質量部に対して白金族金属として0.1~500質量部、好ましくは1~50質量部の範囲内である。この範囲の量の白金族金属を用いることにより、例えば25°C~200°Cの硬化条件下で硬化時間を十分に早くすることができる。D成分D成分は補強性シリカ微粉末である。補強性シリカ微粉末は、本発明の液状硬化性シリコーンゴム組成物を硬化させて得られる硬化物の機械的強度を向上させるための成分である。D成分としては、乾式法シリカ微粉末、沈降法シリカ微粉末、及びこれらのシリカ微粉末表面が有機ケイ素化合物などでさらに処理されて得られる疎水性シリカ微粉末が例示できる。これらの中でもBET比表面積が50m2g以上の補強性シリカ微粉末が好ましい。補強性シリカ微粉末の配合量は、硬化物の所望の物性が得られる範囲で任意の量であることができ、特に限定されないが、例えば、A成分100質量部に対して0.1~50質量部が好ましく、5~40質量部がより好ましい。E成分本発明の硬化性組成物から得られる硬化物と基材の織物との間の接着力を高めるために、本発明の硬化性組成物に、E成分として接着性付与剤を添加することができる。接着性付与剤は特定の化合物に限定されない。本発明に用いることができる接着性付与剤の例としては、例えば、有機チタン酸エステル類などの有機チタン化合物;チタンキレート化合物、アルミキレート化合物、及びジルコニウムキレート化合物などの金属キレート化合物;エポキシ基含有オルガノアルコキシシラン、アクリロキシ基含有オルガノアルコキシシラン、及びメタクリロキシ基含有オルガノアルコキシシランなどのアルコキシシラン類;並びに、エポキシ基含有オルガノポリシロキサン、一分子中にエポキシ基、アルケニル基及びアルコキシ基を含有するオルガノポリシロキサンが挙げられる。なお、エポキシ基、アクリロキシ基、メタクリロキシ基などはアルキレン基などの他の基を介してケイ素原子に結合してもよい。中でも、前記のアルコキシシラン類を用いること、あるいは、金属キレート化合物とオルガノアルコキシラン類とを併用することが、硬化したシリコーンゴム組成物と織物との接着力を向上させるために好ましい。また、メタクリロキシ基含有オルガノアルコキシシランとジルコニウムキレート化合物とを併用すること、あるいはメタクリロキシ基含有オルガノアルコキシシラン、エポキシ基含有オルガノアルコキシシランおよびジルコニウムキレート化合物を併用することも好ましい。本発明の硬化性シリコーンゴム組成物におけるE成分の使用量は特定の量に限定されないが、A成分100質量部に対して005~5質量部の範囲内であることが好ましく、0.1~2質量部の範囲であることがさらに好ましい。その他の成分本発明の液状硬化性シリコーンゴム組成物には、上述した成分に加えて、シリコーンゴム分野で公知の添加剤をさらに添加してもよい。追加の添加剤として、本発明の硬化性組成物の貯蔵安定性を向上させ及び/又は取扱作業性を向上させるために1-エチニル-1-シクロヘキサノール、2-メチル-3-ブチン-2-オール、35-ジメチル-1-ヘキシン-3-オール、3,5-ジメチル-1-オクチン-3-オール、及び2-フェニル-3-ブチン-2-オール等のアセチレン系化合物;3-メチル-3-ペンテン-1-イン及び35-ジメチル-3-ヘキセン-1-イン等のエンイン化合物;ベンゾトリアゾール等のトリアゾール類;ホスフィン類;メルカプタン類;及びヒドラジン類等から選択される硬化抑制剤を添加してもよい。これらの硬化抑制剤を用いる場合、その添加量は特に限定されないが、例えば、A成分100質量部に対して好ましくは0001~5質量部の範囲内であり、特に好ましくは001~10質量部の範囲内である。本発明の硬化性組成物には、硬化性シリコーンゴム組成物用の添加剤として当分野で公知の各種添加剤をさらに添加してもよい。そのような添加剤としては、例えば、石英粉末、珪藻土、炭酸カルシウム、及び炭酸マグネシウム等の増量充填剤;酸化セリウム、水酸化セリウム、及び酸化鉄等の耐熱性向上剤ベンガラ、酸化チタン、及びカーボンブラック等の顔料;難燃剤;及び、軟化点を持たず、アルケニル基を含有しないオルガノポリシロキサンレジン、が挙げられる。このような追加の添加剤の1種又は2種以上を必要に応じて本発明の硬化性組成物に添加することができる。本発明の液状硬化性シリコーンゴム組成物は、この組成物を硬化して得られる硬化物の破断伸びが、JISK6251に準拠して測定して900以上であることが好ましく、1200以上であることがさらに好ましい。シリコーンゴム組成物の硬化物の伸びが900以上となるように硬化性組成物を配合することによって、この組成物を織物にコーティングして得られる被覆織物から作られるエアバッグにおいて、そのエアバッグを膨張させたときのエアバッグの内外気圧差の経時による低下を小さくできる。特に、エアバッグの外側、すなわち内圧よりも気圧が低い外側にシリコーンゴムコーティング層を形成させる構成のエアバッグに用いる被覆織物に用いる液状硬化性シリコーンゴム組成物は、その硬化物の破断伸びがJISK6251に準拠して測定した値が900以上であることが好ましい。本発明の液状硬化性シリコーンゴム組成物は、25°Cにおいて100~500Pasの範囲内の粘度を有するように配合されることが好ましい。さらに本発明の液状硬化性組成物は、粘度を調整するための溶剤を含まないものがさらに好ましく、特に粘度が100~300Pasの範囲内にある、溶剤を含まないものが好ましい。本発明の硬化性組成物に溶剤を添加しないことが好ましい理由は、溶剤を含まない硬化性組成物は、それを織物に塗布する際の取扱い作業性に優れ、この組成物が硬化して得られるコーティング膜に欠陥が生じにくいという傾向があるからである。液状硬化性シリコーンゴム組成物の製造方法本発明の液状硬化性シリコーンゴム組成物を調製する方法は特定の方法に限定されず、A成分~D成分、および必要に応じてE成分、及びさらにその他任意の成分を混合することにより調製することができる。特に、A成分の一部とD成分を加熱混合して調製した補強性シリカ微粉末含有マスターバッチを予め調製し、そこへ残余のA成分、B成分、C成分、さらに場合によりE成分及びその他の所望の添加剤を添加し、混合することが好ましい。なお、A~D以外の成分を硬化性組成物に配合する場合は、補強性シリカ微粉末含有マスターバッチを調製する際にそこへ添加してもよく、また、A~D成分以外の添加剤が加熱混合により変質するおそれがある場合には、残余のA成分、成分、及び成分を上記マスターバッチに配合する際に、これらの成分とともに配合することが好ましい。また、このマスターバッチを調製する際にD成分の補強性シリカ微粉末の表面を疎水性に変性するための上述した有機ケイ素化合物をマスターバッチに添加してD成分の表面をinsituで疎水化処理してもよい。本発明の液状硬化性シリコーンゴム組成物を調製するための各原料の混合は、液状硬化性シリコーンゴム組成物を製造する任意の公知の方法及び装置を用いて行うことができる。用いることができる装置の例として、2本ロール、3本ロール、ニーダーミキサー、及びロスミキサー等の公知の混練装置が挙げられる。また、本発明の硬化性組成物を、成分の一部、成分、および成分の一部を含み、且つ成分を含まない組成物と、成分の残り、成分、および成分の残りを含み、且つ成分を含まない組成物とからなる2液型の組成物とすることが、良好な貯蔵安定性が得られることから好ましい。本発明の液状硬化性シリコーンゴム組成物の好ましい用途本発明の液状硬化性シリコーンゴム組成物は織物被覆用として適している。すなわち、本発明の液状硬化性組成物の硬化物で被覆された織物も本発明の範囲内である。本発明の液状硬化性シリコーンゴム組成物を織物上に塗布し、次いで、この組成物を硬化させることにより、織物上に硬化シリコーンゴム被覆層を形成させることができる。織物としては、ナイロン6、ナイロン66、ナイロン46などのポリアミド繊維織物;ポリエチレンテレフタレート、ポリブチレンテレフタレートなどのポリエステル繊維織物;ポリアクリロニトリル繊維織物、アラミド繊維織物、ポリエーテルイミド繊維織物、ポリサルフォン系繊維織物、炭素繊維織物、レーヨン繊維織物、及びポリエチレン繊維織物、あるいはこれらの繊維からなる不織物が例示できる。例えば、自動車用エアバッグなどの、大きな強度が必要とされる用途に用いる場合は、ポリアミド繊維織物またはポリエステル繊維織物を用いることが好ましい。織物は、本発明の液状硬化性シリコーンゴム組成物でコーティングする前に水洗し、乾燥させることが好ましい。本発明の液状硬化性シリコーンゴム組成物をコーティングして硬化させて得られる織物は、自動車用などのエアバッグに用いる被覆織物として好ましい。エアバッグ用に用いる織物の組織は特定のものに限定されないが、一般に平織物であり、織物構造の中央部に袋状の空間を有する袋織織物も好適に用いることができる。袋織織物に本発明の硬化性組成物を適用する場合は、織物の構造上、シリコーンゴム被覆層をその外周面に設けざるを得ない。そのような場合でも、本発明の硬化性組成物を硬化して得られるシリコーンゴムコーティング層は大きな破断伸びを有しているので、本発明の硬化性組成物をコーティングして得られる被覆袋織織物を用いて作製したエアバッグは、内部空間に高圧気体を吹き込んだ膨張させたときに、膨張したエアバッグの内外圧力差の低下を改善できる傾向がある。織物上に本発明の液状硬化性シリコーンゴム組成物を塗布する方法としては、スプレー、グラビアコーティング、バーコーティング、ナイフコーティング、パッティング、スクリーン印刷、及びディッピングなどの公知の方法を用いることができる。織物への硬化性組成物の塗布量は、25~150gm2であることが一般的である。織物上に塗布された本発明の硬化性組成物の硬化は150~200°Cで、1~2分間加熱して行うことが一般的である。本発明の硬化性シリコーンゴム組成物をコーティングして得られる被覆織物は、本発明の硬化性組成物の硬化物からなるコーティング層を少なくとも1層有するが、所望により任意の一つ以上の追加の層を被覆織物に設けてもよい。このような追加の層は、被覆織物の表面の手触りなどの感触を良くし、被覆織物の表面の耐磨耗性を向上させ、及び/又は被覆織物の強度を向上させることを一般に目的とするものであり、そのような追加の層として、プラスチックフィルム、織物、不織物、本発明の硬化したシリコーンゴム以外の弾性被覆剤からなる被覆層が挙げられる。実施例以下に本発明を実施例に基づいて説明するが、本発明はこれらの実施例に限定されない。実施例中、部とあるのは質量部のことであり、粘度は25°CにおいてV型もしくはBH型の回転粘度計で測定した値である。動粘度は25°Cにおいてウベローデ粘度計を使用して測定した値である。また、化学構造を示す記載中のMeはメチル基を示し、Viはビニル基を示す。また、ビニル基含有ポリオルガノシロキサンのビニル基含有量質量は、ヨウ素滴定により測定して得られた不飽和基量1gの試料に含まれる不飽和基のモル当量にビニル基C2H3の式量を掛け算して得られる質量が、そのビニル基含有ポリオルガノシロキサンの質量に占める割合を示す値である。ケイ素原子に結合した水素原子の量質量は、臭素滴定により測定した水素原子の量1gの試料に含まれる水素原子のモル当量に水素Hの原子量を掛け算して得られる質量が、その水素原子を有する化合物全体の質量に占める割合を示す値である。シリコーンゴムの機械的特性の測定方法以下に示す液状硬化性シリコーンゴム組成物を20MPaの圧力下、120°Cで10分間プレス加硫して厚さ2mmの硬化シリコーンゴム片を得た。このシリコーンゴムの硬さをJISK6253に規定されるタイプAデュロメータにより測定した。また、JISK6251-1993加硫ゴムの引張試験方法に規定されるダンベル7号形に準拠した形状であるが、試験片のつかみ部をさらに広くしたダンベル状試験片を、液状硬化性シリコーンゴム組成物から作成した。このダンベル状試験片の引張強さおよび破断伸びをJISK6251-1993に規定の方法に準拠して測定した。内圧保持特性470デシテックスの経糸密度46本/インチ、緯糸密度46本インチのナイロン66製であって、5リットルの容積の袋状の内部空間を中央部に有し且つこの内部空間が気体吹き込み口を備えている袋織織物の両面に、表1に記載の塗布量で液状硬化性シリコーンゴム組成物を塗布し、180°Cで2分間加熱してシリコーンゴム被覆袋織織物を製造した。この袋織織物の内部空間に気体吹き込み口から125kPaの圧力の気体を吹き込んで内部空間の圧力を70kPaとした。直ちに気体吹き込み口を閉じ、内部空間の圧力が50kPaに低下するまでの時間を測定し、6秒間以上50kPaを超える内圧が保持された場合を合格とした。スコットもみ試験上記内圧保持特性評価用のナイロン66製袋織織物の袋状部分から切り取った織物片上に、液状硬化性シリコーンゴム組成物を厚さ50μmとなるよう塗布し、180°Cの加熱炉中に2分間保持してこの組成物を硬化させて、シリコーンゴム被覆織物を調製した。得られたシリコーンゴム被覆織物を、スコット揉み試験機を使用して、荷重1kgfの条件で1,000回の繰返し回数の試験後、シリコーンゴム被覆層の状態を目視で観察し、全く異常が認められないものを5、筋状の傷が極僅かに認められたものを4、織物からのシリコーンゴム被覆層の剥離が部分的に認められたものを3、織物からのシリコーンゴム被覆層の剥離が部分的に認められたものを2、織物からのシリコーンゴム被覆層の剥離が織物全面に渡って認められたものを1と評価した。調製例1粘度40,000mPasの分子鎖両末端ジメチルビニルシロキシ基封鎖ジメチルポリシロキサン100質量部、BET比表面積225m2/gのフュームドシリカ36質量部、ヘキサメチルジシラザン7質量部、水1.4質量部をロスミキサーに投入し、室温で均一になるまで混合した後、減圧下200°Cで2時間加熱処理して流動性のあるシリカマスターバッチ1を調製した。実施例1~4、並びに比較例1及び2表1に示した配合量で各成分を均一に混合して液状硬化性シリコーンゴム組成物を調製した。各液状硬化性シリコーンゴム組成物から得られる硬化したシリコーンゴムの機械的特性、内圧保持特性、及びスコットもみ試験特性を上記方法で測定し、得られた結果を表1に示した。表1中の記載の説明シリカマスターバッチbase-1:調製例1で調製したシリカマスターバッチ1。シリカマスターバッチ1には、シリカマスターバッチ1100質量部あたり、下記a-168質量部、及びD成分:フュームドシリカ32質量部が含まれる。A成分A-1成分a-1:粘度40,000mPasの分子鎖両末端ジメチルビニルシロキシ基封鎖ジメチルポリシロキサン。ビニル基含有量約0.09質量。A-2成分a-2:粘度3.5mPasの環状メチルビニルポリシロキサン。ビニル基含有量約30.7質量。a-3:粘度20mPasの分子鎖両末端ジメチルヒドロキシシロキシ基封鎖ジメチルシロキサンメチルビニルシロキサン共重合体。ビニル基含有量約10.9質量。B成分B-1成分b-1:動粘度5mm2/sの分子鎖両末端トリメチルシロキシ基封鎖ジメチルシロキサンメチルハイドロジェンシロキサン共重合体。ケイ素原子結合水素原子含有量約0.76質量。B-2成分b-2:動粘度11mm2/sの分子鎖両末端ジメチルハイドロジェンシロキシ基封鎖ジメチルポリシロキサン。ケイ素原子結合水素原子含有量約0.17質量。C成分白金系触媒:白金の1,3-ジビニルテトラメチルジシロキサン錯体の1,3-ジビニルテトラメチルジシロキサン溶液。白金金属含有量約4000ppm。接着促進剤E成分AD-1:3-メタクリロキシプロピルトリメトキシシランAD-2:ジルコニウムテトラアセチルアセトネート50質量部と、粘度400mPasの分子鎖両末端ジメチルビニルシロキシ基封鎖ジメチルポリシロキサン50質量部の混合物。硬化遅延剤Inh-1:3,5-ジメチル-1-オクチン-3-オール。評価結果70g/m2、50g/m2、又は35g/m2の各塗布量で液状硬化性シリコーンゴム組成物をナイロン66製袋織織物に塗布し、加熱硬化させて得られたシリコーンゴム被覆織物の内圧保持特性の評価結果から、コーティング量が35g/m2という少ない量でも、本発明の液状硬化性シリコーンゴム組成物は、良好は内圧保持特性を発現できることがわかる。具体的には、B-1成分及びB-2成分に含まれるSiHの数の合計に対して、B-2成分に含まれるSiHの数を72~100にした本発明の実施例では、液状硬化性シリコーンゴム組成物の織物への塗布量を35g/m2という少ない量にしても、得られたシリコーンゴム被覆織物は70kg/m2の内圧をかけたときに6秒以上50kg/m2以上の内圧保持することができるのに対し、B-2成分のSiHの数をB-1成分及びB-2成分の合計のSiHの60とした比較例1及び2では、硬化性シリコーンゴム組成物の織物への塗布量が70g/m2という35g/m2の2倍の量で塗布しても、同じ測定条件で内圧を6秒以上50kg/m2以上に保つことができなかった。"